(57)【要約】【課題】低級オレフィンと酸素とから低級脂肪族カルボン酸を製造するために用いて、低級脂肪族カルボン酸の収率が向上し、かつ副生物である炭酸ガス（ＣＯ２）の生成を従来法よりも抑制することのできる担持型触媒の製造方法を提供する。【解決手段】周期表の第８、９および１０族元素から選ばれる少なくとも１種の元素を含む化合物、銅、銀および亜鉛から選ばれる元素の塩化物の少なくとも１種、および塩化金酸塩を担体に担持させ、さらにガリウム、インジウム、タリウム、ゲルマニウム、スズ、鉛、リン、ヒ素、アンチモン、ビスマス、硫黄、セレン、テルルおよびポロニウムから選ばれる少なくとも１種の元素を含む化合物並びにヘテロポリ酸を担持させる。【選択図】なし【特許請求の範囲】
【請求項１】
以下の第１、第２および第３工程をその順で含むことを特徴とする、低級オレフィンと酸素による低級脂肪族カルボン酸製造用担持型触媒の製造方法。
第１工程
担体に周期表の第８、９および１０族元素から選ばれる少なくとも１種の元素を含む化合物（以下、（ａ）群化合物という）の少なくとも１種と、銅、銀および亜鉛から選ばれる元素の塩化物（以下、（ｄ）群化合物という）の少なくとも１種と、並びに塩化金酸塩とを含む溶液を含浸させて、含浸担体（Ａ）を得る工程
第２工程
含浸担体（Ａ）を、アルカリ性物質、並びにガリウム、インジウム、タリウム、ゲルマニウム、スズ、鉛、リン、ヒ素、アンチモン、ビスマス、硫黄、セレン、テルルおよびポロニウムから選ばれる少なくとも１種の元素を含む化合物（以下、（ｂ）群化合物という）と接触させて、含浸担体（Ｂ）を得る工程（ただし、アルカリ性物質と（ｂ）群化合物とは含浸担体（Ａ）と同時に接触させても、別々に接触させてもよい）
第３工程
含浸担体（Ｂ）を還元性物質と接触させて、担持型触媒（Ｃ）を得る工程
【請求項２】
ヘテロポリ酸およびその塩から選ばれる少なくとも１種の化合物（以下、（ｃ）群化合物という）を担体に担持させる工程をさらに含む、請求項１に記載の担持型触媒の製造方法。
【請求項３】
（ｄ）群化合物が亜鉛の塩化物である、請求項１または２に記載の担持型触媒の製造方法。
【請求項４】
塩化金酸塩が塩化金酸アルカリ金属塩である、請求項１〜３のいずれかに記載の担持型触媒の製造方法。
【請求項５】
（ａ）群化合物がルテニウム、オスミウム、ロジウム、イリジウム、パラジウムおよび白金から選ばれる少なくとも１種の元素を含む化合物である、請求項１〜４のいずれかに記載の担持型触媒の製造方法。
【請求項６】
（ｂ）群化合物がガリウム、ゲルマニウム、スズ、鉛、ビスマス、セレンおよびテルルから選ばれる少なくとも１種の元素を含む化合物である、請求項１〜５のいずれかに記載の担持型触媒の製造方法。
【請求項７】
（ｃ）群化合物のヘテロポリ酸および／またはその塩のポリ原子がタングステンおよび／またはモリブデンである、請求項２〜６のいずれかに記載の担持型触媒の製造方法。
【請求項８】
（ｃ）群化合物のヘテロポリ酸および／またはその塩のヘテロ原子がリン、ケイ素およびホウ素から選ばれる少なくとも１種の元素である、請求項２〜７のいずれかに記載の担持型触媒の製造方法。
【請求項９】
（ｃ）群化合物のヘテロポリ酸および／またはその塩がケイタングステン酸、リンタングステン酸、ケイモリブデン酸、リンモリブデン酸およびそれらの塩から選ばれる少なくとも１種の化合物である、請求項２〜８のいずれかに記載の担持型触媒の製造方法。
【請求項１０】
請求項１〜９のいずれかに記載の方法で製造された、エチレンと酸素との反応による酢酸製造用担持型触媒。
【請求項１１】
請求項１〜９のいずれかに記載の方法で製造された担持型触媒を使用することを特徴とする、低級オレフィンと酸素との反応による低級脂肪族カルボン酸の製造方法。
【請求項１２】
請求項１〜９のいずれかに記載の方法で製造された担持型触媒を使用することを特徴とする、エチレンと酸素との反応による酢酸の製造方法。
【発明の詳細な説明】
【技術分野】
【０００１】
本発明は、担持型触媒の製造およびその使用に関する。特に、本発明は、気相でエチレンなどの低級オレフィンと酸素とから酢酸などの低級脂肪族カルボン酸を工業的に有利に製造することのできる担持型触媒の製造およびその使用に関する。
【背景技術】
【０００２】
エチレンから酢酸を一段反応で製造する方法については、工業的製造工程上並びに経済的に有利な点が多いことから、様々な提案がされている。例えば、パラジウム−コバルト、パラジウム−鉄などの金属イオン対の酸化還元触媒を用いた液相一段酸化法（フランス特許第１４４８３６１号明細書）、パラジウム−リン酸または硫黄含有変性剤からなる触媒を用いる方法（特開昭４７−０１３２２１号公報、特開昭５１−０２９４２５号公報）、３群系酸素化合物からなる触媒（特公昭４６−００６７６３号公報）を用いた気相一段酸化法などが開示されている。また、パラジウム化合物とヘテロポリ酸を含む触媒を用いる酢酸の製造方法として、リンバナドモリブデン酸パラジウム塩からなる触媒を併せ用いる気相一段酸化法などが提案されている（特開昭５４−５７４８８号公報）。
【０００３】
最近では、エチレンと酸素から酢酸を得るための触媒として、金属パラジウムと周期表第１４、１５または１６族元素が担体に担持された触媒が提案されている(特開平１１−３４７４１２号公報)。これらの担持型触媒は、次の工程順で調製される。
第１工程：担体にパラジウムを含む化合物を担持させる工程
第２工程：アルカリ処理を行う工程
第３工程：パラジウムを含む化合物を還元処理して金属パラジウムとする工程
第４工程：周期表第１４、１５または１６族元素を担持させる工程
【０００４】
上記担持型触媒においては、エッグシェル型パラジウム触媒が有利とされている。エッグシェル型とは、担体中のパラジウムの担持位置が担体の表面側にある型を指す。反応基質は触媒担体の内部領域に拡散しにくいため、担体内部に担持された金属成分は反応基質と接触する確率が低く、反応への寄与度が小さい。エッグシェル型では金属成分が担体表面に多く存在しているため、同じ量の金属成分量であっても反応に対しては通常型より効率がよい。エッグシェル型パラジウム触媒を得るために、メタケイ酸ナトリウム等のアルカリ処理工程を含む製造方法が知られている（特開平７−８９８９６号公報）。また、特開２０００−３０８８３０号公報には、水酸化バリウム等のアルカリ土類金属塩で処理を行う工程を含むエッグシェル型パラジウム担持型触媒の製造方法が開示されている。
【０００５】
特開平１１−３４７４１２号公報等に開示されている上記酢酸製造用触媒の製造プロセスは、パラジウム等の金属成分を担体表面へ偏在させる（エッグシェル化する）ためのアルカリ処理工程の後、さらに第３成分の担持工程を有している。同プロセスで得られた触媒は、触媒活性は高いが、触媒調製プロセスが長くかつ反応中に触媒劣化を伴うという問題がある。よって、本発明者は、高活性を保持しつつも劣化を抑制することのできる触媒の簡便な調製方法の開発を進めることとした。
【０００６】
また、エチレンと酸素とを反応させて酢酸を得る製造方法では、副生物として二酸化炭素が発生する。例えば、特開平７−８９８９６号公報の記載によれば、二酸化炭素選択率は５％程度である。二酸化炭素が発生することは、結局、酢酸の収率が低下することを意味する。さらに、近年、地球温暖化防止、環境負荷の低減の観点から、二酸化炭素の生成抑制が大きな課題となっている。工業的な側面では、副生する二酸化炭素を処理するために、多額の設備投資やその設備の運転、維持費用が必要となる。従って、本発明者は、酢酸製造においては副生する二酸化炭素のより一層の低減の検討を行うこととした。
【０００７】
【特許文献１】フランス特許第１４４８３６１号明細書
【特許文献２】特開昭４７−０１３２２１号公報
【特許文献３】特開昭５１−０２９４２５号公報
【特許文献４】特公昭４６−００６７６３号公報
【特許文献５】特開昭５４−５７４８８号公報
【特許文献６】特開平１１−３４７４１２公報
【特許文献７】特開平７−８９８９６号公報
【特許文献８】特開平９−６７２９８号公報
【特許文献９】特開２０００−３０８８３０号公報
【発明の開示】
【発明が解決しようとする課題】
【０００８】
本発明は、上記の如き背景技術の問題点を解決することを主たる課題とする。すなわち、エチレンなどの低級オレフィンと酸素とから酢酸などの低級脂肪族カルボン酸を製造するために用いて、低級脂肪族カルボン酸の収率が向上し、かつ副生物である炭酸ガス（ＣＯ２）の生成を従来法よりも抑制することのできる担持型触媒およびその製造方法を提供することを課題とする。
【課題を解決するための手段】
【０００９】
本発明者らは、上記課題に対して鋭意検討した結果、（ａ）周期表の第８、９および１０族元素から選ばれる少なくとも１種の元素を含む化合物（以下、（ａ）群化合物という）、（ｄ）銅、銀および亜鉛から選ばれる元素の塩化物（以下、（ｄ）群化合物という）の少なくとも１種、並びに塩化金酸塩を担体に担持させ、さらにガリウム、インジウム、タリウム、ゲルマニウム、スズ、鉛、リン、ヒ素、アンチモン、ビスマス、硫黄、セレン、テルルおよびポロニウムから選ばれる少なくとも１種の元素を含む化合物（以下、（ｂ）群化合物という）を担持させることを特徴とする担持型触媒の製造方法（以下、触媒の調製方法ということがある）を見出し、本発明を完成させるに至った。
なお、本発明において、「周期表」とはＩＵＰＡＣ無機化学命名法改訂版（１９８９）の周期表をいう。
【００１０】
すなわち、本発明は以下の（１）〜（１２）の事項に関する。
【００１１】
（１）以下の第１、第２および第３工程をその順で含むことを特徴とする、低級オレフィンと酸素による低級脂肪族カルボン酸製造用担持型触媒の製造方法。
第１工程
担体に周期表の第８、９および１０族元素から選ばれる少なくとも１種の元素を含む化合物（以下、（ａ）群化合物という）の少なくとも１種と、銅、銀および亜鉛から選ばれる元素の塩化物（以下、（ｄ）群化合物という）の少なくとも１種と、並びに塩化金酸塩とを含む溶液を含浸させて、含浸担体（Ａ）を得る工程
第２工程
含浸担体（Ａ）を、アルカリ性物質、並びにガリウム、インジウム、タリウム、ゲルマニウム、スズ、鉛、リン、ヒ素、アンチモン、ビスマス、硫黄、セレン、テルルおよびポロニウムから選ばれる少なくとも１種の元素を含む化合物（以下、（ｂ）群化合物という）と接触させて、含浸担体（Ｂ）を得る工程（ただし、アルカリ性物質と（ｂ）群化合物とは含浸担体（Ａ）と同時に接触させても、別々に接触させてもよい）
第３工程
含浸担体（Ｂ）を還元性物質と接触させて、担持型触媒（Ｃ）を得る工程
【００１２】
（２）ヘテロポリ酸およびその塩から選ばれる少なくとも１種の化合物（以下、（ｃ）群化合物という）を担体に担持させる工程をさらに含む、上記（１）に記載の担持型触媒の製造方法。
【００１３】
（３）（ｄ）群化合物が亜鉛の塩化物である、上記（１）または（２）に記載の担持型触媒の製造方法。
【００１４】
（４）塩化金酸塩が塩化金酸アルカリ金属塩である、上記（１）〜（３）のいずれかに記載の担持型触媒の製造方法。
【００１５】
（５）（ａ）群化合物がルテニウム、オスミウム、ロジウム、イリジウム、パラジウムおよび白金から選ばれる少なくとも１種の元素を含む化合物である、上記（１）〜（４）のいずれかに記載の担持型触媒の製造方法。
【００１６】
（６）（ｂ）群化合物がガリウム、ゲルマニウム、スズ、鉛、ビスマス、セレンおよびテルルから選ばれる少なくとも１種の元素を含む化合物である、上記（１）〜（５）のいずれかに記載の担持型触媒の製造方法。
【００１７】
（７）（ｃ）群化合物のヘテロポリ酸および／またはその塩のポリ原子がタングステンおよび／またはモリブデンである、上記（２）〜（６）のいずれかに記載の担持型触媒の製造方法。
【００１８】
（８）（ｃ）群化合物のヘテロポリ酸および／またはその塩のヘテロ原子がリン、ケイ素およびホウ素から選ばれる少なくとも１種の元素である、上記（２）〜（７）のいずれかに記載の担持型触媒の製造方法。
【００１９】
（９）（ｃ）群化合物のヘテロポリ酸および／またはその塩がケイタングステン酸、リンタングステン酸、ケイモリブデン酸、リンモリブデン酸およびそれらの塩から選ばれる少なくとも１種の化合物である、上記（２）〜（８）のいずれかに記載の担持型触媒の製造方法。
【００２０】
（１０）上記（１）〜（９）のいずれかに記載の方法で製造された、エチレンと酸素との反応による酢酸製造用担持型触媒。
【００２１】
（１１）上記（１）〜（９）のいずれかに記載の方法で製造された担持型触媒を使用することを特徴とする、低級オレフィンと酸素との反応による低級脂肪族カルボン酸の製造方法。
【００２２】
（１２）上記（１）〜（９）のいずれかに記載の方法で製造された担持型触媒を使用することを特徴とする、エチレンと酸素との反応による酢酸の製造方法。
【発明の効果】
【００２３】
本発明によれば、本発明の担持型触媒の製造方法によって得られる担持型触媒を用いることにより、低級オレフィンと酸素との反応による低級脂肪族カルボン酸の製造において、低級脂肪族カルボン酸の生産性の向上および炭酸ガスの副生を抑制することが可能となり、これにより酢酸などの低級脂肪族カルボン酸の製造コストを削減することができる。
【発明を実施するための最良の形態】
【００２４】
以下、本発明の好ましい実施の態様について具体的に説明するが、本発明はこれらの態様のみに限定されるものではなく、その精神と実施の範囲内において多くの変形が可能であることを理解されたい。
【００２５】
本発明の製造方法で得られる担持型触媒は、低級オレフィン（好ましくはエチレン）と酸素とを反応（好ましくは気相において）させる低級脂肪族カルボン酸（好ましくは酢酸）の製造用触媒として好適に用いることができる。
【００２６】
以下、本発明の好ましい担持型触媒の製造方法を具体的に説明する。
まず、下記の第１〜第３工程をその順で行う。
第１工程
担体に（ａ）群化合物（例えば、Ｐｄを含む化合物）、（ｄ）群化合物（例えば、Ｚｎの塩化物）および塩化金酸塩の溶液を含浸させて、含浸担体（Ａ）を得る工程
第２工程
含浸担体（Ａ）を、アルカリ性物質および（ｂ）群化合物（例えば、Ｔｅを含む化合物）と接触させて、含浸担体（Ｂ）を得る工程
第３工程
含浸担体（Ｂ）を還元性物質（例えば、ヒドラジン）と接触させて、（ａ）群および（ｄ）群化合物を還元処理し、担持型触媒（Ｃ）を得る工程
そして、第４工程として、担持型触媒（Ｃ）に（ｃ）ヘテロポリ酸（例えば、ケイタングステン酸）および／またはその塩を担持して、担持型触媒を得る工程を行う。
【００２７】
第１工程では、（ａ）群化合物の溶液、（ｄ）群化合物および塩化金酸塩の各溶液を別々に担体に接触させ、含浸させてもよいが、それらを１つの溶液として同時に接触させ、含浸させる方が工程簡略化の観点から好ましい。別々に接触させる場合には、（ａ）群化合物を最先にする方が好ましい。この場合、（ｄ）群化合物と塩化金酸塩は同時に接触させてもよい。
【００２８】
第２工程では、アルカリ性物質と（ｂ）群化合物を含浸担体（Ａ）と同時に接触させても、別々に接触させてもよいが、同時に接触させる方が工程簡略化の観点から好ましい。別々に接触させる場合には、接触させる順序としてアルカリ性物質を先にする方が好ましい。
【００２９】
本発明の方法により得られる低級脂肪族カルボン酸製造用担持型触媒には、（ｃ）群化合物（ヘテロポリ酸および／またはその塩）が担持されていることがより好ましい。したがって、本発明の効果を損なわない範囲において、前記各第１工程〜第３工程内または各工程の前後に前記（ｃ）群化合物を担持する工程が含まれてもよいが、前述のように第３工程の後に（ｃ）群化合物を担持する工程（第４工程）を設けることが好ましい。
【００３０】
＜担体＞
本発明の担持型触媒の製造に用いる担体には制限はないが、一般に担体として用いられている多孔質物質が好ましい。具体的にはシリカ、シリカ−アルミナ、珪藻土、モンモリロナイトまたはチタニア等が挙げられる。より好ましくはシリカである。
また、担体の形状には特に制限はない。具体的には、粉末状、球状、ペレット状等が挙げられる。用いられる反応形式、反応器などに対応させ、最適な形状を選択すればよい。
【００３１】
担体の粒子の大きさにも特に制限はない。低級脂肪族カルボン酸の製造を気相反応用固定床の管状型反応器で行う際は、担体が球状である場合、その粒子直径は１〜１０ｍｍであるのが好ましく、より好ましくは２〜８ｍｍである。管状型反応器に担持型触媒を充填して反応を行う場合、粒子直径が１ｍｍより小さいとガスを流通させるときに大きな圧力損失が生じ、有効にガス循環ができなくなるおそれがある。また、粒子直径が１０ｍｍより大きいと、触媒内部まで反応ガスが拡散できなくなり、有効に触媒反応が進まなくなるおそれがある。担体の細孔構造は、その細孔直径が１〜１０００ｎｍにあることが好ましく、３〜２００ｎｍの間がより好ましい。担体のＢＥＴ法で測定した比表面積は３０〜７００ｍ２／ｇのものが好ましく、５０〜３００ｍ２／ｇがより好ましい。また、担体の嵩密度は５０〜１０００ｇ／ｌが好ましく、３００〜５００ｇ／ｌがより好ましい。
【００３２】
＜（ａ）群化合物＞
（ａ）群化合物は、周期表の第８、９および１０族元素から選ばれる少なくとも１種の元素を含む化合物である。周期表の第８、９および１０族元素とは、鉄、ルテニウム、オスミウム、コバルト、ロジウム、イリジウム、ニッケル、パラジウムおよび白金であるが、パラジウム、白金およびニッケルが好ましく、パラジウムが特に好ましい。
（ａ）群化合物は、いかなる状態のものでもよい。第８、９、１０族元素を含む化合物や元素そのままの状態であっても構わない。すなわち、前記元素が化合物中でイオン性であってもよく、０価のいわゆる金属状態であってもよい。
【００３３】
（ａ）群化合物としては、金属パラジウムや金属白金、金属ニッケル、塩化パラジウムや塩化白金酸、塩化ニッケル等のハロゲン化物、酢酸パラジウム、酢酸白金等の有機酸塩、硝酸パラジウム、硝酸白金、硝酸ニッケル等の硝酸塩、酸化パラジウム、酸化ニッケル、テトラクロロパラジウム酸ナトリウム、テトラクロロパラジウム酸カリウム等が挙げられ、さらにアセチルアセトナート、ニトリル、アンモニウム等の有機化合物を配位子に持つ錯体であってもよい。特に好ましくは、テトラクロロパラジウム酸ナトリウム、ヘキサクロロ白金酸、テトラクロロパラジウム酸カリウム、硝酸パラジウム等である。また、これらの（ａ）群化合物はそれぞれ単独で用いられてもよく、複数種を併用することもできる。
【００３４】
（ａ）群化合物の担体への担持状態としては、いわゆる「エッグシェル型」であることが好ましい。エッグシェル型担持型触媒を得る場合、（ａ）群化合物の担体への担持方法は、結果的にエッグシェル型担持型触媒が得られれば、特に制限はない。エッグシェル型触媒とは、担体粒子、成形体内における活性成分（例えば、金属パラジウム）の分布状態の１つで、ほとんどの活性成分が担体粒子または成形体の表面近傍に存在する状態のものをいう。具体的には、水またはアセトンなどの適当な溶媒、塩酸、硝酸、酢酸などの無機酸または有機酸、あるいはそれらの溶液にその原料化合物を溶解させ、表層に直接的に担持させる方法や、間接的に担持させる方法が挙げられる。直接的に担持させる方法としては、含浸法やスプレー法を挙げることができる。間接的に担持させる方法としては、前述した工程のように、先に（ａ）群化合物を担体に担持させ（第１工程）、アルカリ処理（第２工程）によって内部の（ａ）群化合物を表面に移動させた後、還元する（第３工程）方法等を挙げることができる。
【００３５】
（ａ）群化合物の担体への担持は、（ａ）群化合物の少なくとも１種を含む均質溶液を作製し、その溶液を適切な量の担体に含浸させることにより行うことができる。より具体的には、水またはアセトンなどの適当な溶剤や塩酸、硝酸、酢酸などの無機酸または有機酸に、（ａ）群化合物を溶解させて均質溶液としたのち、これに担体を含浸させ、含浸担体（Ａ）を得る。含浸に続いて乾燥を行ってもよいが、乾燥工程を省略して、第２工程へ進む方が工程を省略できるため好ましい。
【００３６】
＜（ｄ）群化合物および塩化金酸塩＞
（ｄ）群化合物および塩化金酸塩の担持工程の実施は、第１工程において、（ａ）群化合物と同時に、または別々に担体へ担持させることができる。より好ましい担持方法は、第１工程において（ｄ）群化合物、塩化金酸塩および（ａ）群化合物と同時に担持させる方法である。
【００３７】
（ｄ）群化合物は、銅、銀および亜鉛から選ばれる元素の塩化物である。前記元素としては、好ましくは亜鉛である。（ｄ）群化合物としては、銅、銀および亜鉛から選ばれる元素の塩化物であれば特に制限はない。好ましくはこれらの元素の塩化物であり、具体的にはＺｎＣｌ２、ＣｕＣｌ２、ＡｇＣｌである。
【００３８】
塩化金酸塩としては、ＬｉＡｕＣｌ４、ＮａＡｕＣｌ４、ＫＡｕＣｌ４、ＲｂＡｕＣｌ４、ＣｓＡｕＣｌ４、ＭｇＡｕＣｌ４、Ｃａ（ＡｕＣｌ４）２、Ｓｒ（ＡｕＣｌ４）２、Ｂａ（ＡｕＣｌ４）２が例示される。これらの中ではＬｉＡｕＣｌ４、ＮａＡｕＣｌ４、ＫＡｕＣｌ４が好ましく、とりわけＮａＡｕＣｌ４である。
【００３９】
＜アルカリ性物質＞
第２工程で用いるアルカリ性物質は、溶液もしくはガスのいずれの形態で供給されてもかまわない。好ましくは、水および／またはアルコールの溶液である。溶質は、アルカリ金属の水酸化物、ケイ酸化合物等であってよく、好ましくは水酸化カリウム、水酸化ナトリウム、メタケイ酸ナトリウムおよび／または水酸化バリウム等である。この工程においては、パラジウム化合物の一部または全部を酸化物または水酸化物に変換することができる。
【００４０】
＜（ｂ）群化合物＞
（ｂ）群化合物は、ガリウム、インジウム、タリウム、ゲルマニウム、スズ、鉛、リン、ヒ素、アンチモン、ビスマス、硫黄、セレン、テルルおよびポロニウムから選ばれる少なくとも１種の元素を含む化合物である。この「少なくとも１種の元素を含む化合物」としては該元素そのもの（金属）、あるいは該元素を含有する塩化物、硝酸塩、酢酸塩、リン酸塩、硫酸塩、酸化物等が挙げられ、さらにアセチルアセトナート、ニトリル等の有機物を配位子に持つ錯体等も挙げられる。
【００４１】
（ｂ）群化合物に含まれる元素としては、ガリウム、ゲルマニウム、スズ、鉛、砒素、アンチモン、ビスマス、セレン、テルルおよびポロニウムが好ましく、特にテルルまたはセレンが好ましい。
（ｂ）群化合物の具体例としては、亜テルル酸ナトリウム（Ｎａ２ＴｅＯ３）、亜テルル酸カリウム（Ｋ２ＴｅＯ３）、テルル酸ナトリウム（Ｎａ２ＴｅＯ４）、テルル酸カリウム（Ｋ２ＴｅＯ４）、亜セレン酸ナトリウム（Ｎａ２ＳｅＯ３）が挙げられる。
【００４２】
第２工程において、含浸担体（Ｂ）はアルカリ性物質および（ｂ）群化合物の溶液を含浸担体（Ａ）と接触させることで得ることができる。あるいは、アルカリ性物質の溶液を含浸担体（Ａ）と接触させた後、（ｂ）群化合物の溶液と接触させてもよく、逆の順でもよい。溶媒としては水および／またはアルコールが好ましく、より好ましくは水である。
【００４３】
第３工程では、含浸担体（Ｂ）に還元性物質を接触させて（ａ）群化合物、（ｂ）群化合物、（ｄ）群化合物および塩化金酸塩に還元処理を施す。還元処理では、例えば、（ａ）群化合物である塩化パラジウム酸ナトリウムは金属パラジウムへ還元される。
還元処理は、（ａ）群化合物および（ｂ）群化合物が担体に担持されている状態のものに対して行うことが好ましい。この操作により、（ａ）群化合物がイオン状態である時点で、（ｂ）群化合物との相互作用を図ることが可能となる。
また、還元処理は、含浸担体（Ｂ）に対し、先に（ｃ）群化合物であるヘテロポリ酸および／またはその塩を担持した後に行っても構わない。すなわち、第４工程と第３工程を入れ替えてもよい。以下に一例を示す。
【００４４】
まず、第１工程：担体に（ａ）群化合物、（ｄ）群化合物および塩化金酸塩を含む溶液を含浸させ、含浸担体（Ａ）を得る工程を行い、次いで第２工程：含浸担体（Ａ）をアルカリ性物質と（ｂ）群化合物を含む溶液と接触させ、含浸担体（Ｂ）を得る工程、第４工程：含浸担体（Ｂ）に、（ｃ）群化合物：ヘテリポリ酸を含む溶液を含浸させ、担持型触媒（Ｄ）を得る工程、および第３工程：担持型触媒（Ｄ）に、還元処理を行う工程を順次に行う。
【００４５】
還元処理は、含浸担体（Ａ）あるいは（Ｂ）を単離した後に行ってもよく、あるいは担持操作に引き続いて行ってもよい。また、担持した全ての（ａ）群化合物を還元せずに、一部のみを還元してもよい。
【００４６】
還元性物質としては、ヒドラジンや、水素、エチレン、一酸化炭素などが挙げられる。これらの物質を液相または気相で含浸担体（Ｂ）または担持型触媒（Ｃ）と接触させることにより、（ａ）群化合物等を還元することができる。
液相法で還元処理を行う場合は、その温度に特に制限はないが、含浸担体（Ｂ）あるいは担持型触媒（Ｃ）を、０〜２００℃前後とすることが好ましい。さらに好ましくは、１０〜１００℃である。
【００４７】
気相法で還元処理を行う場合は、その温度に特に制限はないが、含浸担体（Ｂ）あるいは担持型触媒（Ｃ）を、３０〜３５０℃前後に加熱することが好ましい。さらに好ましくは、１００〜３００℃である。ヘテロポリ酸が先に担持されている場合には、３５０℃以上で反応を行うと、ヘテロポリ酸が分解してしまう恐れがあるので好ましくない。
気相法還元処理の処理圧力は、設備の点から０．０〜３．０ＭＰａＧ（ゲージ圧）であることが実用上有利であるが、特にこれに制限されるものではない。より好ましくは０．１〜１．５ＭＰａＧ（ゲージ圧）の範囲である。
【００４８】
ガス状還元性物質を流通させる場合、いかなる還元性物質濃度で行ってもよく、必要に応じて窒素、二酸化炭素または希ガスなどを希釈剤として使用することができる。また、気化させた水の存在下に、エチレン、水素等を存在させて、還元を行ってもよい。
還元処理前の触媒を反応系リアクターに充填し、エチレンで還元した後、さらに酸素を導入し、エチレンと酸素から酢酸を製造してもよい。
ガス状還元性物質を含む混合ガスは、標準状態において、空間速度（以下、ＳＶと記す）１０〜１５０００ｈｒ−１、特に１００〜８０００ｈｒ−１で触媒と接触させるのが好ましい。
処理形式としては、特に制限はないが、好ましくは耐蝕性を有する反応管に前述の触媒を充填した固定床を採用することが実用上有利である。
【００４９】
＜（ｃ）群化合物：ヘテロポリ酸および／またはそれらの塩＞
本発明に用いられるヘテロポリ酸は、ポリ原子としてタングステンまたはモリブデンからなるヘテロポリ酸が好ましい。ヘテロ原子としては、リン、ケイ素、ホウ素、アルミニウム、ゲルマニウム、チタニウム、ジルコニウム、セリウム、コバルト、クロム等が挙げられるが、これらに限定されるわけではない。好ましくは、リン、ケイ素およびホウ素である。
【００５０】
ヘテロポリ酸の具体例としては、ケイタングステン酸、リンタングステン酸、ケイモリブデン酸、リンモリブデン酸およびホウタングステン酸が挙げられる。好ましくは、下記式で示されるケイタングステン酸、リンタングステン酸、ケイモリブデン酸、リンモリブデン酸である。ポリ酸の構造は、特に限定されるものではないが、ケギン型構造を持つヘテロポリ酸が好ましい。
【００５１】
ケイタングステン酸：Ｈ４ＳｉＷ１２Ｏ４０・ｎＨ２Ｏ
リンタングステン酸：Ｈ３ＰＷ１２Ｏ４０・ｎＨ２Ｏ
ケイモリブデン酸：Ｈ４ＳｉＭｏ１２Ｏ４０・ｎＨ２Ｏ
リンモリブデン酸：Ｈ３ＰＭｏ１２Ｏ４０・ｎＨ２Ｏ
（式中、ｎは０または１〜４０の整数を表す）
【００５２】
本発明に用いられるヘテロポリ酸の塩は、２種以上の無機酸素酸が縮合して生成した酸の水素原子の一部または全部が置換された金属塩あるいはオニウム塩である。ヘテロポリ酸の水素原子を置換した金属は、周期表における第１、２、１１および１３族元素からなる群から選ばれる少なくとも１種の元素であるのが好ましく、またヘテロポリ酸のオニウム塩としてはアンモニウム塩などが例示される。これらのヘテロポリ酸の塩のうちでも、リチウム、ナトリウム、カリウム、セシウム、ルビジウム、カルシウム、マグネシウム、バリウム、銅、金、銀およびガリウムの金属塩が特に好ましい。
【００５３】
触媒性能上好ましいヘテロポリ酸の塩としては、リンタングステン酸のリチウム塩、リンタングステン酸のナトリウム塩、リンタングステン酸の銅塩、ケイタングステン酸のリチウム塩、ケイタングステン酸のナトリウム塩およびケイタングステン酸の銅塩を挙げることができる。
【００５４】
（ｃ）群化合物は１種であっても、複数種を組み合わせて使用してもよい。ヘテロポリ酸および／またはその塩を担体に担持する方法としては、含浸法、スプレー法等の手段が挙げられる。含浸の際に用いる溶媒としては、（ｃ）ヘテロポリ酸およびそれらの塩を溶解させるものが好ましく、水、有機溶剤もしくはそれらの混合物を用いることができる。より好ましくは、水、アルコールまたはエーテルが用いられる。
【００５５】
（ｃ）群化合物の担体への担持工程（第４工程）は第３工程（還元処理）の後が好ましいが、先に述べたように第３工程の前であってもよい。あるいは、第１工程に含めることも可能である。すなわち、第１工程において、（ａ）群化合物と（ｃ）群化合物を同時に担持してもよい。さらには、第１工程の前または直後に（ａ）群化合物とは別に担持してもよい。
【００５６】
第１工程で、（ａ）群化合物と（ｃ）群化合物を同時に担持する方法としては、（ａ）群化合物、（ｃ）群化合物を均質溶液として、同時に担体に担持する方法が挙げられる。より具体的には、水またはアセトンなどの適当な溶剤や塩酸、硝酸、酢酸などの無機酸または有機酸に、（ａ）群化合物、（ｃ）群化合物を溶解させて均質溶液としたのち、これを担体に含浸させ、次いで乾燥する方法が挙げられる。また、（ａ）群化合物、（ｃ）群化合物から調製されたヘテロポリ酸金属塩を得た後に、適当な溶媒に溶解させて担持させてもよい。ヘテロポリ酸金属塩に用いる好ましいヘテロポリ酸としては、リンタングステン酸、ケイタングステン酸、リンモリブデン酸およびケイモリブデン酸が挙げられ、金属としてはパラジウムが挙げられる。
【００５７】
第１工程の直前または直後に（ｃ）群化合物を（ａ）群化合物とは別に担持する方法としては、（ａ）群化合物の水溶液および（ｃ）群化合物の水溶液をそれぞれ調製し、（ａ）群化合物の水溶液あるいは（ｃ）の化合物の水溶液を担体に含浸させて（ａ）群化合物あるいは（ｃ）群化合物を担持させた後，さらにそれを（ｃ）群化合物の水溶液あるいは（ａ）群化合物の水溶液に含浸させて（ｃ）群化合物あるいは（ａ）群化合物を担持させる方法が挙げられる。（ａ）群化合物あるいは（ｃ）群化合物を担持する順序は、どちらが先でもよい。より具体的には、水またはアセトンなどの適当な溶剤や塩酸、硝酸、酢酸などの無機酸または有機酸に、（ａ）群化合物あるいは（ｃ）群化合物を溶解させて、それぞれの均一溶液としたのち、担体に（ａ）群化合物あるいは（ｃ）群化合物の均質溶液を含浸させ、次いで乾燥後、（ｃ）群化合物あるいは（ａ）群化合物の均質溶液に含浸させ、乾燥する方法が挙げられる。
【００５８】
＜低級脂肪族カルボン酸製造用担持型触媒＞
本発明の担持型触媒の製造方法により得られる低級脂肪族カルボン酸製造用担持型触媒において、（ａ）群化合物、（ｂ）群化合物、（ｃ）群化合物、（ｄ）群化合物および塩化金酸塩が担体に保持されている触媒中の（ａ）、（ｂ）、（ｃ）、（ｄ）および塩化金酸塩の組成は、特に制限はない。好ましくは、担持型触媒全体中における質量％として、（ａ）：（ｂ）：（ｃ）：（ｄ）：塩化金酸塩＝０．５〜５質量％：０．０５〜３．０質量％：５〜５０質量％：０．０５〜３．０質量％：０．０５〜３．０質量％であり、特に好ましくは（ａ）：（ｂ）：（ｃ）：（ｄ）：塩化金酸塩＝１．０〜２．５質量％：０．０８〜１．０質量％：１０〜４０質量％：０．０８〜１．５質量％：０．０８〜１．５質量％である。なお、ここで、各化合物群が複数の化合物からなる場合はそれらの合計量を各成分の組成比とする。また、（ａ）、（ｂ）、（ｃ）、（ｄ）、塩化金酸塩成分以外には、担体その他の成分がある。
【００５９】
（ａ）、（ｂ）、（ｃ）、（ｄ）、塩化金酸塩の少なくとも１種の化合物を溶液として担持した後の触媒の乾燥は、いかなる方法で行ってもよい。例えば、低温で真空処理を行う方法や、熱風乾燥機で熱処理により、溶媒を取り除く方法等が挙げられる。
【００６０】
本発明で製造される低級脂肪族カルボン酸製造用担持型触媒に含まれる金属元素およびヘテロポリ酸の担持量、組成比は、高周波誘導結合プラズマ発光分析装置（以下、ＩＣＰと記す）、蛍光Ｘ線分析（以下、ＸＲＦと記す）、原子吸光分析法等の化学分析によりかなり正確に知ることができる。
【００６１】
測定法の例としては、一定量の触媒を、乳鉢等で粉砕して均一な粉末とした後、その触媒粉末をフッ酸、王水等の酸に加えて加熱攪拌し、溶解させて均一な溶液とする。次に、その溶液を純水によって適当な濃度まで希釈し、分析用の溶液とする。その溶液をＩＣＰによって、定量分析する方法が挙げられる。
【００６２】
次に、本発明で得られる触媒を用いた低級脂肪族カルボン酸の製造工程について説明するが、ここでは、簡単のため、本発明の担持型触媒を用い、固定床流通反応装置においてエチレンと酸素の気相反応により酢酸を得る場合を例として説明する。
【００６３】
本発明の酢酸の製造方法においては、エチレンと酸素とを反応させて、酢酸を製造する際の反応温度に特に制限はない。好ましくは１００〜３００℃であり、さらに好ましくは１２０〜２５０℃である。また、反応圧力は、設備の点から０．０〜３．０ＭＰａＧ（ゲージ圧）であることが実用上有利であるが、特に制限はない。より好ましくは０．１〜１．５ＭＰａＧ（ゲージ圧）の範囲である。
【００６４】
反応系に供給するガスは、エチレンと酸素を含み、さらに必要に応じて窒素、二酸化炭素または希ガスなどを希釈剤として使用することができる。
かかる供給ガス全量に対して、例えば、エチレンは５〜８０容量％、好ましくは８〜５０容量％の割合となる量で、また酸素は１〜１５容量％、好ましくは３〜１２容量％の割合となる量で反応系に供給される。
【００６５】
また、この反応系においては、水を反応系内に存在させると、酢酸生成活性と選択率の向上および触媒の活性維持に著しく効果がある。水蒸気は反応ガス中に１〜５０容量％の範囲で含まれるのが好適であるが、より好ましくは５〜４０容量％である。
【００６６】
この反応系において、原料エチレンとして高純度のものを用いることが好ましいが、メタン、エタン、プロパン等の低級飽和炭化水素が多少混入していても差し支えない。また、酸素は窒素、炭酸ガス等の不活性ガスで希釈されたもの、例えば、空気の形でも供給できるが、反応ガスを循環させる場合には、一般には高濃度、好適には９９％以上の酸素を用いるのが有利である。
反応混合ガスは、標準状態において、ＳＶ＝１０〜１５０００ｈ−１、特に３００〜８０００ｈ−１で触媒に通されるのが好ましい。
【００６７】
反応形式としては、特に制限はなく、公知の方法、例えば、固定床、流動床などの形式を採り得る。好ましくは、耐蝕性を有する反応管に前述の触媒を充填した固定床を採用することが、実用上有利である。
【実施例】
【００６８】
以下実施例により本発明をさらに具体的に説明するが、本発明は以下の実施例にのみ制限されるものではない。
＜担体の前処理＞
実施例で用いた全ての担体は、前処理として、１１０℃、空気下で、４時間乾燥を行ったものである。
【００６９】
＜水＞
実施例で用いた水は、全て脱イオン水である。
＜担体＞
実施例で用いた担体は、全てシリカ担体［ＢＥＴ比表面積１４８ｍ２／ｇ、嵩密度４０５ｇ／ｌ、５ｍｍφ、海源社製］である。
【００７０】
＜原料化合物＞
塩化パラジウム酸ナトリウム［Ｎａ２ＰｄＣｌ４］の塩酸水溶液（エヌイーケムキャット株式会社製）
ケイタングステン酸２６水和物［Ｈ４ＳｉＷ１２Ｏ４０・２６Ｈ２Ｏ］（日本無機化学工業株式会社製）
リンモリブデン酸３０水和物［Ｈ3ＰＭｏ１２Ｏ４０・３０Ｈ２Ｏ］（日本無機化学工業製）
塩化亜鉛［ＺｎＣｌ２］（和光純薬製）
塩化金酸［ＨＡｕＣｌ４・４Ｈ２Ｏ］の塩酸水溶液（エヌイーケムキャット株式会社製）
塩化金酸ナトリウム［ＮａＡｕＣｌ４・４Ｈ２Ｏ］の塩酸水溶液（エヌイーケムキャット株式会社製）
メタケイ酸ナトリウム９水和物［Ｎａ２ＳｉＯ３・９Ｈ２Ｏ］（和光純薬製）
亜テルル酸ナトリウム［Ｎａ２ＴｅＯ３］（和光純薬製）
亜セレン酸ナトリウム［Ｎａ２ＳｅＯ３］（和光純薬製）
ヒドラジン１水和物［Ｎ２Ｈ４・Ｈ２Ｏ］（和光純薬製）
【００７１】
実施例１
Ｐｄ濃度を２０．２４質量％に調整した塩化パラジウム酸ナトリウム水溶液：２．４７ｇ、Ｚｎ濃度を４．８質量％に調整した塩化亜鉛水溶液：１．６ｇ、Ａｕ濃度を純水で２３．１３質量％に調整した塩化金酸ナトリウム塩酸水溶液１．３ｇを混合し、イオン交換水でメスアップし、水溶液２０ｍｌを調製した（Ａ−１溶液）。このＡ−１溶液をシリカ担体（５０ｇ）に含浸させ、全量吸収させた。次に、メタケイ酸ナトリウム９水和物：３．８ｇと亜テルル酸ナトリウム：７０ｍｇを、４０ｍｌの水に溶解して得た水溶液をシリカ担体に含浸させ、室温で２０時間静置した。その後、さらにヒドラジン１水和物：６．５ｇを添加し、緩やかに攪拌した後、室温で４時間静置した。担体を濾取後、ストップコック付きのガラスカラムに移し、４０時間純水を流通させて洗浄した。次いで、空気気流下、１１０℃で４時間乾燥し、含浸担体（Ａ−１）を得た。
【００７２】
さらに、ケイタングステン酸２６水和物：１０．６ｇおよびリンモリブデン酸３０水和物：６５ｍｇを均一水溶液とし、２０ｍｌにメスアップした（Ｂ−１溶液）。このＢ−１溶液を、先に調製した含浸担体（Ａ−１）に含浸させ、全量吸収させた。次いで、空気気流下に、１１０℃で４時間乾燥することで、酢酸製造用触媒１を得た。
【００７３】
実施例２
亜テルル酸ナトリウム：７０ｍｇの替わりに亜セレン酸ナトリウム：４３．８ｍｇを使用した以外は実施例１と同様にして酢酸製造用触媒２を得た。
【００７４】
実施例３
Ｐｄ濃度を２０．２４質量％に調製した塩化パラジウム酸ナトリウム溶液：２．４７ｇ、Ｚｎ濃度を４．５質量％に調製した塩化亜鉛水溶液：１．３ｇ、Ａｕ濃度を純水で２３．１３質量％に調整した塩化金酸ナトリウム塩酸水溶液０．８７ｇを混合し、イオン交換水でメスアップし、水溶液２０ｍｌを調製した（Ａ−３溶液）。このＡ−３溶液をシリカ担体（５０ｇ）に含浸し、全量吸収させた。次に、メタケイ酸ナトリウム９水和物：８．０ｇと亜テルル酸ナトリウム：２００ｍｇを、９０ｍｌの水に溶解して得た水溶液をシリカ担体に含浸させ、室温で２０時間静置した。その後、さらにヒドラジン１水和物：６．５ｇを添加し、緩やかに攪拌した後、室温で４時間静置した。担体を濾取後、ストップコック付きのガラスカラムに移し、４０時間純水を流通させて洗浄した。次いで、空気気流下、１１０℃で４時間乾燥し、含浸担体（Ａ−３）を得た。
【００７５】
さらに、ケイタングステン酸２６水和物：２０．７ｇを均一水溶液とし、４５ｍｌにメスアップした（Ｂ−３溶液）。このＢ−３溶液に、先に調製した含浸担体（Ａ−３）を含浸させ、全量吸収させた。次いで、空気気流下に、１１０℃で４時間乾燥することで、酢酸製造用触媒３を得た。
【００７６】
比較例１
塩化金酸ナトリウム塩酸水溶液１．３ｇの代りにＡｕ濃度を純水で１０質量％に調整した塩化金酸塩酸水溶液３．０ｇを使用した以外は実施例１と同様にして酢酸製造用触媒４を得た。
【００７７】
比較例２
塩化金酸ナトリウム塩酸水溶液０．８７ｇの替わりにＡｕ濃度を純水で１０質量％に調整した塩化金酸塩酸水溶液４．０ｇを使用した以外は実施例３と同様にして酢酸製造用触媒５を得た。
【００７８】
酢酸製造用触媒１（実施例１）および酢酸製造用触媒４（比較例１）について、それぞれの触媒粒子の最大断面積を与える各断面のＥＰＭＡ（日本電子製、ＪＸＡ８９００）測定を行った。ＥＰＭＡプロファイルを図１および図２に示す。図１から、実施例１の触媒は、比較例１のそれよりもエッグシェル内におけるパラジウムが、より均一に分布していることが分かる。
【００７９】
実施例４、実施例５および比較例３
実施例１で得た酢酸製造用触媒１、実施例２で得た酢酸製造用触媒２および比較例１で得た酢酸製造用触媒４のそれぞれ５ｍｌを、１１ｍｌのシリカで均一に希釈した後、ＳＵＳ３１６Ｌ製反応管（内径２５ｍｍ）に充填し、触媒層の反応ピーク温度２００℃、反応圧力０．８ＭＰａＧ（ゲージ圧）で、エチレン：酸素：水：窒素の容量比＝１０：６：２５：５９の割合で混合したガスを、空間速度９０００ｈ−１にて導入して、エチレンと酸素から酢酸を得る反応を行った。
【００８０】
反応における分析方法として、触媒充填層を通過した出口ガスの全量を冷却し、凝縮した反応捕集液の全量を回収し、ガスクロマトグラフィーで分析する方法を用いた。凝縮せずに残った未凝縮ガスについては、サンプリング時間内に流出した未凝縮ガスの全量を測定し、その一部を取り出し、ガスクロマトグラフィーで組成を分析した。生成したガスを冷却し、冷却後の凝縮液およびガス成分をそれぞれガスクロマトグラフィー（島津製作所製ＧＣ−１４Ｂ、ＦＩＤ検出器：キャピラリーカラムＴＣ−ＷＡＸ（長さ３０ｍ、内径０．２５ｍｍ、膜厚０．２５μｍ））にて分析した。
触媒の活性度を、触媒体積（リットル）当たりで製造された時間当たりの酢酸の質量（空間時間収率：ＳＴＹ、単位：ｇ／ｈＬｃａｔ）として計算した。二酸化炭素選択率は、以下の算出式によって求めた。
【００８１】
【数１】
2008018421.tif 000002
【００８２】
反応初期における酢酸ＳＴＹと二酸化炭素選択率を表１に示す。表１から実施例１および実施例２の触媒は、比較例１のそれよりも酢酸ＳＴＹの向上並びに二酸化炭素選択率の抑制に優れた触媒であるといえる。
【００８３】
【表１】
2008018421.tif 000003
【００８４】
実施例６および比較例４
実施例３および比較例２で得た酢酸製造用触媒３、５のそれぞれ５０ｍｌを、１５０ｍｌのシリカで均一に希釈した後、ＳＵＳ３１６Ｌ製反応管（内径２７ｍｍ）に充填し、触媒層の反応ピーク温度２１０℃、反応圧力０．６８ＭＰａＧ（ゲージ圧）で、エチレン：酸素：水：窒素の容量比＝１０：６：２５：５９の割合で混合したガスを、空間速度４０００ｈ-1にて導入して、エチレンと酸素から酢酸を得る反応を行った。
【００８５】
実施例４と同様の分析手法により、反応初期および反応開始から１０００時間後の酢酸ＳＴＹを決定した。また、その間の酢酸ＳＴＹの低下量を以下の算出式により求めた。
【００８６】
【数２】
2008018421.tif 000004
ｘ：反応時間（反応初期）
ｙ：反応時間（約１０００時間後）
【００８７】
反応初期および反応開始から１０００時間後の酢酸ＳＴＹ、およびその間の酢酸ＳＴＹの低下量を表２に示す。表２の結果から実施例６の触媒は、比較例４のそれよりも触媒性能劣化の抑制に優れた触媒であるといえる。
【００８８】
【表２】
2008018421.tif 000005
【産業上の利用可能性】
【００８９】
本発明は、得られる担持型触媒を用いることにより、低級オレフィンと酸素との反応による低級脂肪族カルボン酸の製造において、低級脂肪族カルボン酸の生成量の向上および炭酸ガスの副生を抑制することが可能となるので、産業上有用である。
【図面の簡単な説明】
【００９０】
【図１】実施例１で得られた触媒１のＥＰＭＡプロファイル。
【図２】比較例１で得られた触媒４のＥＰＭＡプロファイル。
【図１】
2008018421.tif 000006
【図２】
2008018421.tif 000007